(57)【特許請求の範囲】
【請求項１】
電極端子上にバンプ電極が設けられ、表面にポリイミド樹脂からなる保護膜が設けられる第１半導体チップの前記電極端子と、第２半導体チップの電極端子とが前記バンプ電極を介して接合されることにより形成される半導体装置であって、前記バンプ電極が第１の金属からなり、該バンプ電極の接合部が該第１の金属より融点の低い第２の金属層を介して接合され、かつ、前記バンプ電極の接合面における外周部の少なくとも一部に、中心部側より低くなり、前記ポリイミド樹脂の前記バンプ電極の接合面への這い上がりを防止する段差が形成されてなる半導体装置。
【請求項２】
前記第１半導体チップが第１バンプ電極を有し、前記第２半導体チップが該第１バンプ電極より周囲長が小さい第２バンプ電極を有し、前記第１バンプ電極の周囲に前記段差が形成され、該第１バンプ電極と第２バンプ電極とがフィレットを形成するように前記第２の金属層により接合されてなる請求項１記載の半導体装置。
【請求項３】
前記第１の金属がＡｕからなり、前記第２の金属がＡｕ-Ｓｎ合金層からなる請求項１または２記載の半導体装置。
【発明の詳細な説明】
【０００１】
【発明の属する技術分野】
本発明は、複数の半導体チップを対面させて電気的に接続する、いわゆるチップオンチップ（chip on chip、以下ＣＯＣという）タイプの半導体装置に関する。さらに詳しくは、対面させた両半導体チップを、バンプを介して接続する際に、半導体チップに高い温度を印加したり、大きな圧力を与えることなく接合すると共に、α線遮断などの目的でポリイミドなどの樹脂により保護膜を半導体チップの表面に形成する場合でも、樹脂などがバンプ電極上に這い上がり、接着強度が低下することのない構造の半導体装置に関する。
【０００２】
【従来の技術】
従来、たとえばメモリ素子とその論理回路の組合せなどのように、回路の組合せにより半導体装置が構成される場合、立体化による占有面積の縮小化、高周波回路の寄生容量などの低減化、回路の一部の汎用化（たとえばメモリ素子部を汎用化して駆動回路部分を用途に応じて変更する）などのため、また、大集積回路では、その回路部分により製造条件の厳しさが異なり１チップ化が困難な場合があるなどのため、半導体回路を複数個のチップにより製造し、一方の半導体チップ（親チップ）上に他の半導体チップ（子チップ）を接続する構造の、ＣＯＣタイプの半導体装置が用いられることがある。
【０００３】
このような構造の半導体装置は、たとえば図５に、２個の半導体チップ１、２の接合工程を説明する図が示されるように、加熱された基板ステージ５１上に一方の半導体チップ１を固定し、もう一方の半導体チップ２をマウントヘッド５２に固定して、マウントヘッド５２を押し付けて両チップのＡｕなどからなるバンプ電極１１、２１を接触させ、加重すると共に、４５０℃程度に加熱し、バンプ電極１１、２１を接続することにより製造されている。なお、バンプ電極１１、２１の材料は、半導体装置を実装基板などに実装するのに、一般的にはハンダ付けによりなされるので、前述のようにＡｕなどのハンダより高融点の金属材料が用いられる。
【０００４】
前述のようなＣＯＣタイプの半導体装置では、複数の半導体チップを予め接続するのに、バンプ電極にＡｕなどの高融点金属材料が用いられているため、４５０℃程度の高温で加圧して行わないと、良好な電気的接続が得られない。バンプ電極の接着時にこのような高温にすると、半導体基板も４５０℃以上になるため、半導体基板に形成されている回路素子（トランジスタなどの半導体装置を構成する素子）が高温になり、素子特性が変動するという問題がある。
【０００５】
【発明が解決しようとする課題】
前述のように、ＣＯＣタイプの半導体装置で、親チップと子チップ間を、バンプ電極を介して接続する場合に、４５０℃程度の高温と圧力をかけて行わなければならず、それに伴う素子特性の変動などを防止するため、本発明者は、たとえばＡｕバンプにＳｎ被膜を形成し、Ａｕ-Ｓｎ合金層により接着する構造の半導体装置を発明し、特願２００１−２１１１３号で開示している。
【０００６】
一方、α線の遮断などの目的で、ポリイミドなどの樹脂により半導体チップ表面に保護膜を形成する場合があるが、そのポリイミドを塗布する際に、図４に接合部の拡大図が示されるように、表面張力などにより、バンプ電極１１上まで樹脂１８が上ってバンプ電極１１の周囲表面に付着したり、接合面全体に薄い樹脂被膜を形成する場合がある。このような樹脂１８がバンプ電極１１の表面に付着すると、バンプ電極１１の接着面積が小さくなったり、図４に示されるようにＡｕ-Ｓｎ合金層３のフィレット３ａが充分に形成されなかったり、接着強度が弱くなり、接合の信頼性が低下するという問題がある。とくに、前述の低融点金属との合金化により接続する場合、接合時に殆ど圧力を印加する必要がなく、しかもバンプ電極との合金化による接着を行うため、バンプ電極表面に表面張力により樹脂が這い上がって薄い樹脂被膜が形成されると接着の信頼性が大幅に低下するという問題がある。
【０００７】
本発明はこのような状況に鑑みてなされたもので、ＣＯＣタイプの半導体装置において、半導体装置の実装温度では影響を受けないと共に、接合時の印加温度により半導体チップの特性を劣化させることなく、半導体チップの電極端子同士を接続し得るようにしながら、チップ表面にポリイミドなどの樹脂により保護膜を形成する場合でも、電極接合部の接合強度を高く維持し得る構造の半導体装置を提供することを目的とする。
【０００８】
【課題を解決するための手段】
本発明による半導体装置は、電極端子上にバンプ電極が設けられ、表面にポリイミド樹脂からなる保護膜が設けられる第１半導体チップの前記電極端子と、第２半導体チップの電極端子とが前記バンプ電極を介して接合されることにより形成される半導体装置であって、前記バンプ電極が第１の金属からなり、該バンプ電極の接合部が該第１の金属より融点の低い第２の金属層を介して接合され、かつ、前記バンプ電極の接合面における外周部の少なくとも一部に、中心部側より低くなり、前記ポリイミド樹脂の前記バンプ電極の接合面への這い上がりを防止する段差が形成されている。
【０００９】
ここに半導体チップとは、半導体集積回路（ＩＣ）のみならず、トランジスタ、ダイオード、キャパシタなどのディスクリート部品を含み、基板もシリコン基板やＧａＡｓなどの半導体基板に限らず、他の基板上に形成される電子部品を意味する。また、第２の金属とは、単体金属に限らず、共晶合金などを含み、第１の金属表面に第３の金属が設けられ、接合過程で第１の金属と第３の金属との間で形成される合金も含む意味である。
【００１０】
この構成にすることにより、α線遮断などの目的でポリイミドなどの樹脂により保護膜を半導体チップの表面に形成する場合でも、その樹脂がスピンコートなどにより塗布されて、表面張力によりバンプ電極に上る際に、バンプ電極の段差部分で止まり、バンプ電極の接着面であるトップ表面にまでは樹脂が這い上がってこない。その結果、バンプ電極の接着面積が狭まったり、薄い樹脂被膜がバンプ電極表面に形成されて接着強度が低下したり、接触抵抗が増加する、などの問題を招くことがない。
【００１１】
具体的には、前記第１半導体チップが第１バンプ電極を有し、前記第２半導体チップが該第１バンプ電極より周囲長が小さい第２バンプ電極を有し、前記第１バンプ電極の周囲に前記段差が形成され、外第１バンプ電極と第２バンプ電極とがフィレットを形成するように前記第２の金属層により接合されれば、第１半導体チップ表面にα線カットの目的などでポリイミドなどの保護膜が形成される場合でも、フィレット形成面に樹脂被膜が上ることがなく、広い面積でフィレットを形成して非常に安定した接合を得ることができる。
【００１２】
前記第１の金属がＡｕからなり、前記第２の金属がＡｕ-Ｓｎ合金層からなれば、比較的低い温度で、圧力などを印加することなく接着することができ、しかも、実装基板などにハンダ付けする温度よりも融点を高くすることができるため、実装時に接合部が外れるということはなく、非常に安定した接合を得ることができる。前記段差が形成されるバンプ電極を有する半導体チップの、少なくとも該バンプ電極周囲に液状樹脂を硬化させることにより形成される保護膜が設けられている場合に樹脂がバンプ電極の接合面に上るのを防止することができるため、とくに効果が大きい。
【００１３】
【発明の実施の形態】
つぎに、図面を参照しながら本発明の半導体装置について説明をする。本発明による半導体装置は、図１（ａ）および（ｂ）にその一実施形態である断面構造および２個の半導体チップを接合する前の状態図が部分的に誇張した図で示されるように、表面に第１バンプ電極１１が形成された第１半導体チップ１上に、第２半導体チップ２の第２バンプ電極２１が接合されるＣＯＣタイプで形成されている。この第１および第２の半導体チップ１、２のバンプ電極１１、２１は、それぞれＡｕのような融点が比較的高い第１の金属からなり、そのバンプ電極１１、２１の接合部はその第１の金属より融点の低い第２の金属層を介して接合されている。そして、第１バンプ電極１１の接合面における外周部の少なくとも一部に、中心部側より低くなる段差１１ｂが形成されていることに特徴がある。
【００１４】
図１に示される例では、第１半導体チップ１および第２半導体チップ２共に、第１および第２のバンプ電極１１、２１がメッキなどにより１０〜３０μｍ程度の厚さに形成され、第２半導体チップ２の第２バンプ電極２１表面には、さらに無電解メッキまたはスパッタリングなどによりＳｎが０.５〜３μｍ程度の厚さに設けられている。すなわち、第１の金属（Ａｕ）と第３の金属（Ｓｎ）との合金層（第２の金属；Ａｕ-Ｓｎ）３により形成され、第３の金属は、第１の金属の溶融温度より低い温度で溶融して第１の金属と合金化し得る材料からなっている。図１に示される例は、第１バンプ電極１１は直径が７０μｍ程度と大きく、その頂部外周に数μｍ幅程度で、高さが数μｍ程度の段差１１ｂが形成されており、第２バンプ電極２１は第１バンプ電極１１より小さく直径が５０μｍ程度に形成され、そのほぼ全表面に前述のＳｎ被膜２１ａが設けられている。
【００１５】
この段差１１ｂは、バンプ電極１１の周囲全周に形成されなくても、分割して１／３程度以上の周長部分になるように形成されておれば、それより高い部分への這い上がりを防止することができる。この段差の形成は、たとえばメッキによりバンプ電極を形成した後に、マスクをしてエッチングにより周囲の一部を除去することにより形成することができる。また、ほぼバンプ電極１１の厚さ近くまでメッキをした状態で、部分的にマスクを形成して、さらにメッキを続けても段差１１ｂを形成することもできる。
【００１６】
バンプ電極１１の端部に段差１１ｂを形成するのは、前述のように、内部に形成される回路をα線などの照射から保護するため、たとえポリイミド樹脂などの保護膜を形成する場合に、その樹脂を塗布する際に樹脂がバンプ電極１１の接着面に這い上がるのを防止するためである。すなわち、図２に接合部の拡大図が示されるように、段差１１ｂが形成されることにより、樹脂１８が這い上がっても樹脂１８はその段差１１ｂ部分で止まり、バンプ電極１１、２１同士の接着部まではポリイミド樹脂が這い上がらず、接着強度を向上させることができる。
【００１７】
バンプ電極１１、２１自身は、従来と同様に形成され、たとえば図１（ｃ）にバンプ電極部分の拡大断面図が示されるように、Ａｌなどからなる電極端子１２、２２上に、バリアメタル層１４、２４が２層または３層構造で形成され、バリアメタル層１４、２４の第１層にはＴｉまたはＣｒが、第２層にはＷ、Ｐｔ、Ａｇ、Ｃｕ、Ｎｉなどが、第３層にはＡｕなどが用いられる。そして、その上にバンプ電極１１、２１が、Ａｕ、Ｃｕなどにより形成される。なお、１７、２７は絶縁膜である。
【００１８】
Ａｕからなるバンプ電極２１上にＳｎ被膜（第３の金属）２１ａが設けられることにより、Ａｕの融点は、１０６４℃程度（同一金属同士で加圧しながら加熱することにより、４５０℃程度で融着する）であるのに対して、Ｓｎの融点は、２３２℃程度であり、２３０℃程度になると溶融し、Ａｕと共晶を形成して合金化し、２８０℃程度でＡｕ-Ｓｎ合金からなる合金層（第２の金属）３がその接合面に形成されて、両者のバンプ電極１１、２１が溶着する。すなわち、半導体基板に形成される回路素子などに対しては支障のない低い温度で両バンプ電極１１、２１を融着させることができる。したがって、このバンプ電極２１を構成する第１の金属と、その上に設けられる第３の金属の被膜２１ａとの関係は、第３の金属の融点が、第１の金属の融点より低く、第３の金属が溶融することにより第１の金属を合金化して融着するものであればよく、ＡｕとＳｎとに限られるものではない。また、第３の金属被膜を設けなくても、Ａｕ-Ｓｎ合金層など低融点の第２の金属を直接接合面に設けてもよい。
【００１９】
第１半導体チップ１は、たとえばメモリの駆動回路などが半導体基板に形成され、その表面には層間絶縁膜や配線膜などが設けられ、最終的にメモリ回路などの第２半導体チップ２との接続用電極端子１２と、外部リードとの接続用の電極端子１３がＡｌなどによりその表面に形成されている。この電極端子１２上に前述のようにバリアメタル層１４を介してバンプ電極１１が形成されている。この回路素子（半導体素子）や半導体基板の表面に形成される配線、電極端子、絶縁膜などは、通常の半導体装置の製造工程と同様に形成される。なお、通常のシリコン基板でなくても、ＧａＡｓなど化合物半導体基板に形成されてもよい。
【００２０】
第２半導体チップ２は、たとえばメモリ素子がマトリクス状に形成されたもので、駆動回路と接続される部分や外部リードなどに接続される部分などが電極端子２２として半導体基板の表面に形成され、その電極端子２２の表面にも前述の第１半導体チップ１と同様に、Ａｕなどによりバンプ電極２１が形成されている。このバンプ電極２１の表面には、Ｓｎ被膜２１ａが形成されている。しかし、Ｓｎ被膜は第２バンプ電極２１の接合面だけに設けられてもよいし、また、第１半導体チップ１の接合面にＳｎ皮膜が形成されてもよい。すなわち、Ｓｎ被膜は、少なくともいずれか一方に設けられておればよい。
【００２１】
この第２半導体チップ２は、このようなＩＣでなくても、トランジスタ、ダイオード、キャパシタなどのディスクリート部品などで、半導体基板に形成されないものでもかまわない。とくに、静電破壊防止用の複合半導体装置にする場合、ディスクリートの保護ダイオードなどを第２半導体チップとして搭載することが、大容量の保護素子を内蔵することができるため好ましい。
【００２２】
この第１半導体チップ１と第２半導体チップ２のバンプ電極１１、２１同士の接続は、たとえば第１半導体チップ１を加熱し得る基板ステージ上に載置し、マウンターにより第２半導体チップ２をそのバンプ同士が大まかに位置合せされるように重ね、第２半導体チップの自重程度の重さを加えながら３００℃程度に加熱することにより、Ｓｎ被膜２１ａが溶融し、バンプ電極１１、２１のＡｕと共晶を形成し、合金層３を形成する。この際、図３（ａ）に示されるように、第１の半導体チップ１と第２の半導体チップ２とが完全に位置合せされていなくても、３００℃程度で合金層３が形成され、溶融状態になると、図３（ｂ）に示されるように、バンプなどの表面張力により、それぞれの中心部で接合するように移動する（セルフアライメント）。そして、加熱を解除することにより、合金層３が固化して接着する。
【００２３】
このセルフアライメントは、半導体チップ同士の接合でなく、基板と半導体チップとの接合でも、Ａｕ-Ｓｎ合金層などの低融点金属を溶融状態にすることにより、同様に行うことができる。なお、接合時の加重は、前述の例では自重のみによったが、バンプなどの接合部の数が多い場合には、１個当りの加重が減るため、ある程度の重しをした方がよい場合もある。たとえば１個のバンプ当り２gの荷重を印加し、３５０℃程度の温度で行うことができる。
【００２４】
第１および第２の半導体チップ１、２の隙間には、エポキシ樹脂またはエラストマーなどからなる絶縁性樹脂７が充填され、この接合された半導体チップ１、２は、通常の半導体装置の製造と同様に、リードフレームからなるダイアイランド４上にボンディングされ、さらに各リード５と金線などのワイヤ６によりボンディングされ、モールド成形により形成される樹脂パッケージ８により周囲が被覆されている。そして、リードフレームから各リードが切断分離された後に、フォーミングされることにより、図１（ａ）に示されるような形状の半導体装置が得られる。
【００２５】
本発明の半導体装置によれば、第１バンプ電極１１の端部に段差が形成されているため、たとえ第１半導体チップ１の表面側にポリイミドなどの樹脂を塗布して硬化させる保護膜が形成される場合でも、第１バンプ電極１１の第２半導体チップ２との接合面には、樹脂をが付着することがない。すなわち、液状の樹脂を塗布すると、バンプ電極のように高い部分には表面張力などにより樹脂が上るが、第１バンプ電極には段差が形成されているため、樹脂が上ってきても、その段差部分で止まり、接着面であるトップ表面までは樹脂被膜が形成されない。その結果、バンプ電極の接合面は何ら害されることがなく、接合強度や接触抵抗などに支障を来すことはない。
【００２６】
一方、第１半導体チップと第２半導体チップとの電極端子の接続は、バンプ電極を構成する第１の金属と、第１の金属より融点の低い第２の金属により接着されるため、Ａｕなどの融点の高い金属材料によりバンプを形成しながら、３００℃程度の低い温度で接合することができる。この第２の金属は、前述の例のように、Ａｕに対して融点が低く、Ａｕと共に共晶合金を作りやすいＳｎ被膜を形成して、Ａｕ-Ｓｎ合金層を形成してもよく、直接Ａｕ-Ｓｎ合金のような低融点金属を設けて接着することもできる。
【００２７】
前述の例では、第１半導体チップおよび第２半導体チップの両方にバンプ電極が形成されていたが、バンプ電極は一方だけで、他方は配線または電極パッドと直接接合する構造で、その表面にＳｎ被膜が形成される場合でもよい。さらに、両方の半導体チップにバンプ電極が形成される場合、その両方のバンプ電極の周囲に段差部が形成されてもよいし、一方の半導体チップのバンプ電極のみに段差部が形成されてもよい。ポリイミドなどの保護膜が形成される状況に応じて形成される。
【００２８】
また、前述の例では、一方の半導体チップのバンプ電極を他方の半導体チップのバンプ電極より大きくし、第２の金属によりフィレットを形成するように接合されているが、このような接合をすることにより接着力が強く、強固な接続をすることができる。しかし、両方のバンプ電極の大きさがほぼ同じで、フィレットを形成しない接合の場合でも、ポリイミドなどの保護膜を一方の半導体チップに形成する場合には、その半導体チップのバンプ電極の外周部に段差を形成することができる。さらに、前述の例では、第１半導体チップ上に１個の第２半導体チップを接合する例であったが、子チップである第２半導体チップを複数個接合する場合でも同様である。
【００２９】
【発明の効果】
以上説明したように、本発明によれば、半導体チップ表面にポリイミドなどからなる液状樹脂を塗布して硬化させる保護膜を形成する場合でも、その樹脂がバンプ電極の接着面に付着したり薄い被膜を形成することがなく、バンプ電極の接着強度を低下させたり、接触抵抗を増大させることがない。その結果、接着の信頼性を非常に向上させた半導体装置が得られる。
【図面の簡単な説明】
【図１】本発明による半導体装置の一実施形態を示す断面説明図およびチップ同士を接続する際の側面の説明図である。
【図２】図１におけるバンプ電極の接合部の拡大断面説明図である。
【図３】セルフアライメントで接合する方法を説明する図である。
【図４】ポリイミドなどの保護膜が半導体チップ表面に設けられる場合の問題を説明する接合部の拡大断面図である。
【図５】従来のチップ同士を接続する工程の一例を説明する図である。
【符号の説明】
１    第１半導体チップ
２    第２半導体チップ
３    合金層（第２の金属）
１１    第１バンプ電極（第１の金属）
２１    第２バンプ電極（第１の金属）
２１ａ  Ｓｎ被膜（第３の金属）
【図１】
0003787295.tif 000002
【図２】
0003787295.tif 000003
【図３】
0003787295.tif 000004
【図４】
0003787295.tif 000005
【図５】
0003787295.tif 000006